ФОСФАТИРОВАННЫЕ СОЕДИНЕНИЯ В КАЧЕСТВЕ ПРОМОТОРОВ АДГЕЗИИ

1. Битумсодержащая композиция, содержащая битум и производное фосфата, которое может быть получено в результате проведения этерификации многоатомного спирта, содержащего, по меньшей мере, три гидроксильные группы, с карбоновой кислотой, содержащей 8-24 атома углерода, предпочтительно 12-22 атома углерода, или ее производным, где, по меньшей мере, одна, но не все из гидроксильных групп подвергаются этерификации при том условии, что если многоатомный спирт содержит 5 и более гидроксильных групп, то этерификации будут подвергнуты, по меньшей мере, две, но не все из гидроксильных групп, с последующим введением полученного сложного эфира в реакцию с фосфатирующим реагентом; причем упомянутая композиция не представляет собой эмульсию "битум в воде".
2. Композиция по п. 1, где фосфатированное соединение описывается формулой
3
3
где Z=-POH, H или R-(C=O)-, где R-(C=O)- представляет собой ацильную группу, содержащую 8-24 атома углерода; и n=0-3; при том условии, что, по меньшей мере, один Z представляет собой R-(C=O)- и, по меньшей мере, один Z представляет собой -POH, и при том условии, что в случае n=2 или 3, по меньшей мере, два Z будут представлять собой R-(C=O)-;
или формулой
2
2
3
где X=-CHO-Z или -СНСН; Z имеет то же значение, что и в формуле I; и
3
при том условии, что, по меньшей мере, один Z представляет собой -РОН, и, по меньшей мере, один Z представляет собой R-(C=O)-.
3. Композиция по п. 2, где в формуле (I) n=0.
4. Композиция по п. 2, где в формуле (I) n=3.
2
5. Композиция по п. 2, где в формуле (II) X представляет собой CHO-Z, а Y представляет собой Z.
2
3
6. Композиция по п. 2, где в формуле (II) X представляет собой -СНСН и
.
7. Композиция по п. 3, где упомянутое производное фосфата получают в результате проведения переэтерификации триглицерида под действием глицерина, с последующим введением в реакцию с фосфатирующим реагентом.
8. Композиция по любому из п.п. 1-7, содержащая <5 мас.% воды.
9. Композиция по любому из п.п. 1-7, содержащая >90 мас.% битума.
10. Композиция по п. 8, содержащая >90 мас.% битума.
11. Композиция по п. 8, содержащая от 0,05 до 5 мас.% фосфатированного соединения в расчете на количество битума.
12. Композиция по п. 9, содержащая от 0,05 до 5 мас.% фосфатированного соединения в расчете на количество битума.
13. Композиция по п. 10, содержащая от 0,05 до 5 мас.% фосфатированного соединения в расчете на количество битума.
14. Способ упрочнения адгезии между битумом и заполнителями в результате добавления битумсодержащей композиции по любому одному из п.п. 1-13 к упомянутым заполнителям или в результате сначала добавления фосфатированного соединения по любому одному из п.п. 1-7 к заполнителям, а после этого добавления битума к
смеси фосфатированное соединение - заполнитель.
15. Композиция асфальта, содержащая битумсодержащую композицию по любому одному из п.п. 1-13 и заполнители.
16. Композиция асфальта по п. 15, содержащая от 1 до 25 мас.% битумсодержащей композиции по любому одному из п.п. 1-10 и от 75 до 99 мас.% заполнителей.
17. Применение композиции асфальта по п. 15 или 16 для укладки дорожного покрытия на дороге, тротуаре, стоянке автотранспорта или взлетно-посадочной полосе.
18. Применение по п. 17 в методике укладки дорожного покрытия при использовании горячей смеси или теплой смеси.
19. Способ укладки дорожного покрытия, включающий стадии
- перемешивания битумной композиции по п.п. 1-13 с заполнителями для получения смеси, имеющей температуру 100-190°С,
- нанесения упомянутой смеси на поверхность,
- необязательно уплотнения упомянутой смеси.